(57)【特許請求の範囲】
【請求項１】
内外を連通する開口をもつ中空のライナーの外周面に、熱硬化性樹脂を含浸させた補強繊維を巻回して繊維巻き付け部を形成する巻回工程と、
前記巻回工程の後に、シート基材及び該シート基材上に設けられ係止部を有する複数の突起部とからなる面ファスナーの雄部材のみを用いて、前記繊維巻き付け部の外周部に配置した前記補強繊維の末端繊維を、前記突起部で保持することで前記繊維巻き付け部に仮固定する仮固定工程と、
前記雄部材の前記突起部で前記末端繊維を保持した状態で、前記熱硬化性樹脂を熱硬化させる硬化工程と、をもつことを特徴とする圧力容器の製造方法。
【請求項２】
前記仮固定工程において、前記雄部材は、前記末端繊維を前記繊維巻き付け部の外周側から前記繊維巻き付け部に押さえ付けることを特徴とする請求項１記載の圧力容器の製造方法。
【請求項３】
内外を連通する開口をもつ中空のライナーと、
該ライナーの外周面に、熱硬化性樹脂を含浸した補強繊維を巻回して繊維巻き付け部を形成し、シート基材及び該シート基材上に設けられ係止部を有する複数の突起部とからなる面ファスナーの雄部材のみを用いて前記突起部で前記補強繊維の末端繊維を保持することで、該末端繊維を前記繊維巻き付け部に仮固定した状態で前記熱硬化性樹脂を熱硬化して形成された補強部と、からなることを特徴とする圧力容器。
【請求項４】
前記雄部材は、前記末端繊維を前記繊維巻き付け部の外周側から前記繊維巻き付け部を被覆していることを特徴とする請求項３記載の圧力容器。
【発明の詳細な説明】
【技術分野】
【０００１】
本発明は、ＣＮＧ（圧縮天然ガス）等の各種圧縮ガス、ＬＮＧ（液化天然ガス）、ＬＰＧ（液化石油ガス）等の各種液化ガス、水素ガスなどの各種加圧物質を充填するための圧力容器及びその製造方法に関する。
【背景技術】
【０００２】
上記の圧力容器として、たとえば、特許文献１に例示されているように、中空形状の樹脂製のライナーの開口部に金属製の口金を取付け、ライナー表面を補強繊維で補強した補強部を有するものが知られている。補強部は、ライナー内に高圧物質を充填したときに径外側方向に変形してライナーが破裂することを抑制している。
【０００３】
補強部を形成するにあたっては、エポキシ樹脂等の熱硬化性樹脂を含浸させた補強繊維をライナーの外周面に巻回して繊維巻き付け部を形成する。巻回完了後に、連続している補強繊維を切断し、末端繊維を繊維巻き付け部に縛りつける。その後、ライナーを回転させながら加熱して、熱硬化性樹脂を熱硬化させる。これにより、ライナー表面に補強繊維が固定されて補強部が形成される。
【０００４】
熱硬化性樹脂の加熱硬化時には、硬化直前に、粘度が極端に低下する。このため、末端繊維近傍が繊維巻き付け部に縛り付けられているとはいっても、縛り付け部よりも先端に位置する末端繊維は、自由状態にあるため、巻回完了時の位置に保持することができない。このため、末端繊維が巻回完了時の位置からずれてしまい、末端繊維が繊維巻き付け部の巻回方向に対して傾斜した方向に乱れて配置されたり、末端繊維が繊維巻き付け部の表面から跳ね上がったりした状態で繊維巻き付け部に固定されてしまう場合がある。この場合、末端繊維の位置を後工程で修正することはできない。跳ね上がった末端繊維は、圧力容器の寸法誤差を大きくし、外観を損なうだけでなく、組み付け時などに外部品に引っかかってしまうなど作業性にも影響を与える。跳ね上がった末端繊維をグラインダなどで切削することも可能であるが、その場合、切削部分が毛羽立ってしまい、外観を著しく損なってしまう。
【０００５】
そこで、補強繊維を繊維巻き付け部に縛りつけるときに、末端繊維の長さを短くすることが考えられる。しかし、この場合、結び目がほどけやすくなってしまい、繊維巻き付け部の巻き締め力の低下や繊維配列の乱れを起こすことになる。
【特許文献１】特開平５−８７２４４号公報
【発明の開示】
【発明が解決しようとする課題】
【０００６】
本発明はかかる事情に鑑みてなされたものであり、補強繊維の末端繊維の配列の乱れや跳ね上がりを防止して、寸法誤差が少なく、外観品質を保持することができる圧力容器及びその製造方法を提供することを課題とする。
【課題を解決するための手段】
【０００７】
前記課題を解決するため、本発明の圧力容器の製造方法は、内外を連通する開口をもつ中空のライナーの外周面に、熱硬化性樹脂を含浸させた補強繊維を巻回して繊維巻き付け部を形成する巻回工程と、前記巻回工程の後に、シート基材及び該シート基材上に設けられ係止部を有する複数の突起部とからなる面ファスナーの雄部材のみを用いて、前記繊維巻き付け部の外周部に配置した前記補強繊維の末端繊維を、前記突起部で保持することで前記繊維巻き付け部に仮固定する仮固定工程と、前記雄部材の前記突起部で前記末端繊維を保持した状態で、前記熱硬化性樹脂を熱硬化させる硬化工程と、をもつことを特徴とする。
【０００８】
本発明の圧力容器は、内外を連通する開口をもつ中空のライナーと、該ライナーの外周面に、熱硬化性樹脂を含浸した補強繊維を巻回して繊維巻き付け部を形成し、シート基材及び該シート基材上に設けられ係止部を有する複数の突起部とからなる面ファスナーの雄部材のみを用いて前記突起部で前記補強繊維の末端繊維を保持することで、該末端繊維を前記繊維巻き付け部に仮固定した状態で前記熱硬化性樹脂を熱硬化して形成された補強部と、からなることを特徴とする。
【発明の効果】
【０００９】
本発明の圧力容器の製造方法によれば、補強繊維の末端繊維を面テープの雄部材で仮固定している。このため、熱硬化性樹脂の加熱時に粘度が低下したときに、末端繊維は、雄部材に形成された複数の突起部に保持される。雄部材から抜け出ることが防止される。このため、末端繊維を所定位置に保持することができる。また、末端繊維が跳ね上がることもない。ゆえに、圧力容器の寸法誤差を少なくすることができる。また、圧力容器の外観品質を保持することができる。
【００１０】
また、末端繊維を雄部材で仮固定することにより、末端繊維の繊維方向と直交する方向の動きが規制される。このため、突起部をもたない織物等の帯状シートに比べて、末端繊維を効果的に保持することができる。
【００１１】
従来、熱硬化性樹脂の加熱硬化時に、熱硬化性樹脂の粘度が一旦低下したとき、補強繊維の末端繊維の位置ずれを抑制するため、末端繊維近傍を補強繊維の繊維巻き付け部に縛り付ける工程を行っていた。しかし、本発明においては、末端繊維は、面ファスナーの雄部材で仮固定されているため、縛り工程を行わなくても、熱硬化性樹脂の粘度が加熱により一旦低下したときでも、末端繊維が位置ずれをおこすおそれはない。従って、本発明によれば、縛り工程を省くことができる。
【００１２】
本発明の圧力容器によれば、補強部が、補強繊維の末端繊維を面テープの雄部材で繊維巻き付け部に仮固定した状態で熱硬化性樹脂を熱硬化させて形成されたものである。このため、熱硬化性樹脂の加熱時に粘度が低下したときに、末端繊維は、雄部材に形成された複数の突起部に保持されて、雄部材から抜け出ることが防止される。このため、補強部に末端繊維が所定位置に保持され、且つ末端繊維の跳ね上がりもない。ゆえに、圧力容器の寸法誤差が少なく、外観品質を保持することができる。
【発明を実施するための最良の形態】
【００１３】
本発明の圧力容器の製造方法は、以下に詳説するように、巻回工程、仮固定工程、及び硬化工程とからなる。
【００１４】
（巻回工程）
中空のライナーの外周面に、熱硬化性樹脂を含浸させた補強繊維を巻回して繊維巻き付け部を形成する。ライナーは、内外を連通する開口をもつ。開口には口金が挿着されている。ライナーは、たとえば、ガス低透過性樹脂で一対のライナー分体を成形し、ライナー分体の端部同士を当接させた状態で熱溶着加工することにより一体に形成される。ガス低透過性樹脂としては、ポリエチレン、エチレン−ビニルアルコール共重合体（ＥＶＯＨ）、ポリプロピレンなどを用いることができる。
【００１５】
補強繊維は、高強度などの特性のほか、熱硬化性樹脂を熱硬化させる際の加熱温度よりも高い温度に融点をもつ材料が用いられる。補強繊維としては、たとえば、炭素繊維、ガラス繊維、ポリ−ｐ−フェニレンテレフタルアミド繊維、ポリアミド繊維、ポリエチレン繊維、ポリエステル繊維などを用いることができる。
【００１６】
補強繊維に含浸される熱硬化性樹脂は、補強繊維に含浸されたときには粘着性を有している。熱硬化性樹脂は、エポキシ樹脂、ビニルエステル樹脂、不飽和ポリエステル樹脂などを用いることができる。熱硬化性樹脂は、補強繊維に予め含浸されていてもよいし、ライナーに巻回する直前に含浸されてもよい。また、熱硬化時に繊維巻き付け部の全体がライナー外周面上に固定されるように、熱硬化性樹脂が補強繊維に含浸されていることが好ましい。
【００１７】
補強繊維は、たとえば、複数のフィラメントを無撚状態で束ねたものを用いることができる。補強繊維をライナーに巻回するときには、１本だけを巻回してもよいし、２本以上を同時に巻回してもよい。補強繊維は、含浸されている熱硬化性樹脂の粘着性により、巻回と同時に順次、繊維巻き付け部に保持されていく。
【００１８】
補強繊維は、ライナーの外周面のほぼ全体に巻回される。補強繊維の巻回方向は、ライナーの軸方向に対して、直交方向、鋭角方向又は平行方向のいずれでもよい。補強繊維は、直交方向、鋭角方向又は平行方向のうちの一方向にのみ巻回してもよいし複数の方向に巻回してもよい。
【００１９】
補強繊維の巻終わり部分は、ライナーの軸方向の端部付近、中央部分など、いずれの部分でもよい。補強繊維の巻回完了後には、巻き終わり部分を切断する。
【００２０】
（仮固定工程）
補強繊維の末端繊維を、面テープの雄部材で繊維巻き付け部に仮固定する。このとき、末端繊維は、無撚であるため、フィラメント単位又は複数のフィラメントからなる束の単位で、繊維巻き付け部に仮固定される。図６〜図８に示すように、面テープの雄部材１は、シート基材１１と、シート基材１１上に設けた複数の突起部１２とからなる。突起部１２は、シート基材１１から突出する支柱１２ａと、支柱１２ａの径方向に突出する係止部１２ｂとからなる。突起部１１の形状は、係止部１２ｂが支柱１２ａの周方向の複数方向に広がるキノコ形状（図６）、係止部１２ｂが支柱１２ａから周方向の一方向に湾曲又は屈曲して形成されたフック形状（図７）などがある。フック形状の場合、隣り合う突起部１２同士の係止部１２ｂが互いに向かい合っていてもよいし、一方向に向いていても良い。
【００２１】
隣り合う係止部１２ｂの間の間隔Ｈは、雄部材を補強繊維に押し付けたときに突起部１２が撓むなどして、末端繊維を含む補強繊維をフィラメント単位又はフィラメントの束で通過可能な幅が必要である。また、シート基材１１と係止部１２ｂとの間の隙間の高さＴ１は、熱硬化性樹脂を含浸した末端繊維を含む補強繊維をフィラメント単位又はフィラメントの束で収容することができるように、補強繊維のフィラメント単位又はフィラメントの束の太さ以上であることが必要である。
【００２２】
また、図８に示すように、突起部１２は、支柱１２ａ自体がシート基材１１に対して所定角度α（α≠９０°）で傾斜して立設されたものでもよい。この場合にも、突起部１２は、隣接する突起部１２の間に熱硬化性樹脂を含浸した末端繊維３１を含む補強繊維をフィラメント単位又はフィラメントの束で収容できるように、少なくとも熱硬化性樹脂を含浸した補強繊維のフィラメント単位又はフィラメントの束の太さ以上の高さＴ３をもつことが必要である。
【００２３】
シート基材は、熱硬化性樹脂を含浸可能な微細孔を有するものであることが好ましく、例えば、編布、織布、不織布などを用いることが好ましい。
【００２４】
雄部材は、樹脂材料からなり、特に熱硬化性樹脂の加熱硬化温度よりも融点が高く、また、強度、弾性、変形回復性を有することが好ましい。雄部材の融点が加熱硬化温度以下の場合には、加熱時に、面ファスナーが溶融するおそれがあるからである。これらの観点から、雄部材は、ポリアミド系樹脂、ポリエステル系樹脂、ポリオレフィン系樹脂などを用いることが好ましい。
【００２５】
図２に示すように、雄部材は、末端繊維３１の端部３１ａが外方へはみ出すことがないように、末端繊維３１の端部３１ａを繊維巻き付け部に仮固定していることが好ましい。これにより、末端繊維のはみ出しを効果的に防止することができる。
【００２６】
雄部材１の幅Ｄは、少なくとも端末繊維３１の幅と同程度以上であることが好ましい。補強繊維３を複数本同時に巻回する場合には、雄部材１の幅Ｄは、少なくとも複数本の補強繊維３の末端繊維３１の幅と同程度以上であることが好ましい。これにより、末端繊維を確実に仮固定することができる。
【００２７】
ここで、仮固定工程において、図３に示すように、末端繊維３１は、雄部材１で繊維巻き付け部５の外周側から繊維巻き付け部５の外周部５１に押さえ付けることが好ましい。これにより、末端繊維３１が雄部材１により確実に繊維巻き付け部５に仮固定される。
【００２８】
また、本発明の参考として、仮固定工程において、図５に示すように、繊維巻き付け部５に配設した面ファスナーの雌部材２の表面に末端繊維３１を配置し、末端繊維３１を雄部材１で繊維巻き付け部５の外周側から雌部材２に対して押さえ付けてもよい。これにより、末端繊維３１が雌部材２と雄部材１との間で確実に保持される。雌部材２は、シート基材２１と、シート基材２１表面から突出され且つ雄部材１の突起部１２に係合可能なループ２２とをもつ。雌部材の材質は、雄部材と同様のものを用いることができる。
【００２９】
雌部材を繊維巻き付け部に配設する方法を例示する。例えば、第１に、図１０に示すように、ライナー７の外周面７１に補強繊維３を巻き始め末端３０から巻き付けて、繊維巻き付け部５を形成していく。補強繊維３の巻き付け完了前に、最終巻回部分３ａを残して繊維巻き付け部５に雌部材２を配置する。図１１に示すように、雌部材２を保持しながら補強繊維３の最終巻回部分３ａの巻回を行い、補強繊維３を切断機９で切断する。
【００３０】
第２に、本発明の参考として、図１２に示すように、雌部材２のループ２２を形成した表面と反対側の裏面に粘着剤層２５を形成しておき、繊維巻き付け部５を形成した後に、繊維巻き付け部５の外周部５１に雌部材２を粘着固定してもよい。また、雌部材の裏面には、粘着剤層に代えて、接着剤層を形成してもよい。雌部材に形成される粘着剤層又は接着剤層の加熱硬化温度は、補強繊維に含浸される熱硬化性樹脂の加熱硬化温度よりも高いことが好ましい。これにより、熱硬化性樹脂の加熱硬化時に、粘着剤層又は接着剤層の粘度が一旦低下することなく、粘着性又は接着性を維持することができる。それゆえ、熱硬化性樹脂の熱硬化時に、雌部材を繊維巻き付け部に保持することができる。
【００３１】
補強繊維の末端繊維は、外観上の理由から、補強繊維の巻回方向に沿って配置することが好ましい。
【００３２】
補強繊維が多数のフィラメントの束からなる場合には、その束を広げて扇状部を形成したり、束に結び玉を形成したりすることにより、雄部材の突起部に末端繊維が係止されやすくなる。また、末端繊維を束のままの状態で雄部材により仮固定してもよい。
【００３３】
（硬化工程）
繊維巻き付け部を形成したライナーを加熱して、補強繊維に含浸されている熱硬化性樹脂を熱硬化させる。加熱硬化温度は、熱硬化性樹脂の硬化する温度であり、且つ補強繊維や面ファスナーの雄部材が溶融しない温度である。加熱硬化時には、熱硬化性樹脂は一時的に粘度が低下し、補強繊維の間の隙間に充満し、この状態で硬化する。これにより、ライナーの外周面に、熱硬化性樹脂により補強繊維が固定された補強部が形成される。
【００３４】
（圧力容器）
製造された圧力容器は、内部にライナーが配設されている。ライナーの外周部には、補強繊維を巻回し熱硬化性樹脂で固定して形成された補強部が形成されている。補強部の外周面には、末端繊維を被覆する面ファスナーの雄部材が配設されている。熱硬化性樹脂の硬化によって、雄部材は補強部に一体に固定されている。
【００３５】
更に、繊維巻き付け部に面ファスナーの雌部材が配設されている場合には、末端繊維が、雌部材と雄部材との間で仮固定された状態で熱硬化性樹脂が熱硬化して、補強部が形成される。
【実施例】
【００３６】
以下、実施例によって本発明を更に説明するが、本発明はそれらによって何ら限定されるものではない。
【００３７】
（実施例１）
本例の圧力容器は、自動車に搭載される水素燃料タンク又はＣＮＧ用燃料タンクであり、図１に示すように、中空のライナー７と、ライナー７の外周面を被覆する補強部５０とからなる。ライナー７の長手方向の両端は、中央部分よりも縮径されていて、内外を連通する開口７０が開口している。ライナー７の一方の開口７０の内周面には金属製の口金８１が固定されていて、バルブが接続される。ライナー７の他方の開口７０の内周面には、栓部材８２が気密的に嵌着されている。以下、圧力容器の製造方法について説明する。
【００３８】
まず、予め成形した口金を金型内に配置し、この金型内に溶融したガス低透過性樹脂を射出して、一対のライナー分体を成形する。ライナー分体は、一方の端部が縮径した円筒形状である。縮径した端部には口金が一体成形されている。一対のライナー分体の他方の端部は、互いに同じ形状のフランジ部を形成する。ライナー分体の厚さは３ｍｍである。次に、一対のライナー分体のフランジ部同士を向かい合わせにして当接させ、加熱により溶着させる。溶着部分のバリを取り除き、ライナーを得る。
【００３９】
次に、フィラメントワインディング法により、炭素繊維からなる補強繊維にエポキシ樹脂からなる熱硬化性樹脂を含浸させる。補強繊維は、１本３μｍのカーボンフィラメントを撚糸せずに２４，０００本束ねて形成された炭素繊維であり、１本の断面が０．３〜０．４ｍｍ×４ｍｍの大きさである。この補強繊維を３本同時に、ライナー７の外周面に巻回する。巻回方向は、ライナー長手方向に対して直角方向、ライナー長手方向に対して約７５度の角度、及びライナー長手方向に対して約２０度の角度を付けた巻回を行なっている。一周分の巻回厚みは０．３〜０．４ｍｍである。補強繊維を複数回巻回することにより、図３に示すように、厚みＡが１１．４ｍｍの繊維巻き付け部５を形成する。巻き付け終了後には、連続した補強繊維３を切断し、末端繊維３１を形成する。
【００４０】
次に、図６に示すように、面ファスナーの雄部材１を準備する。雄部材１は、シート基材１１の表面に突起部１２を多数突出させたものである。突起部１２は、キノコ形状であり、シート基材１１の表面に立設された支柱１２ａと、支柱１２ａの先端に支柱１２ａの周方向に拡径する係止部１２ｂとをもつ。隣り合う係止部１２ｂの間の間隔Ｈは、０．３ｍｍである。この間隔Ｈは、熱硬化性樹脂４を含浸した末端繊維３１の大きさと同じかそれよりも若干よりも小さいが、補強繊維３を形成する炭素繊維からなるフィラメントが、あるかたまりとなり、また、支柱１２ａが撓むことにより係止部の間の間隔が広がり、補強繊維を形成するフィラメントが面ファスナーの支柱１２ａと係止部１２ｂにて形成される空間に挿入される。シート基材１１と係止部１２ｂとの間の隙間の高さＴ１は０．３ｍｍであり、突起部１２を含めた雄部材１の厚みＴ２は０．５ｍｍである。突起部１２は、シート基材１１上に０．３ｍｍのピッチＰ１で等間隔に配置されている。雄部材１の大きさは、縦（Ｅ）１５ｍｍ、横（Ｄ）１５ｍｍである。雄部材の材料は、ポリエステルである。シート基材１１は、多数の孔が形成されたポリエステルシートからなる。
【００４１】
図１〜図３に示すように、末端繊維３１を繊維巻き付け部５の外周部５１に繊維巻回方向Ｍ（繊維方向と直交する方向）に向けて配置し、雄部材１により末端繊維３１のうちの１２ｍｍの長さＬ１を被覆する。このとき、少なくとも末端繊維３１の端部３１ａは雄部材１で被覆する。そして、図３の矢印Ｆに示すように、雄部材１の全体を繊維巻き付け部５の外周部５１側から繊維巻き付け部５に押し付ける。次に、繊維巻き付け部５を８５℃、２．５時間加熱して、熱硬化性樹脂４を熱硬化させる。これにより、ライナー７の外周面７１上に、熱硬化性樹脂４により補強繊維３が固定されて補強部５０が形成される。また、雄部材１にも、熱硬化性樹脂が含浸されているため、補強部５０と一体に固定される。以上により、圧力容器が得られる。
【００４２】
本例によれば、図３に示すように、補強繊維３の末端繊維３１は、面ファスナーの雄部材１で仮固定している。末端繊維３１は、雄部材１に形成された複数の突起部１２の間に収容され、突起部１２の係止部１２ｂに係止される。このため、末端繊維３１の繊維方向と直交する方向の動きが突起部１２により確実に抑制される。ゆえに、加熱によって熱硬化性樹脂４の粘度が一旦低下したときに、末端繊維３１は突起部１２に保持されて、雄部材１から抜け出ることが防止される。このため、末端繊維３１を所定位置に保持することができる。また、末端繊維３１が跳ね上がることもない。ゆえに、圧力容器の寸法誤差を少なくすることができる。また、圧力容器の外観品質を保持することができる。
【００４３】
（参考例１）
本例は、面ファスナーの雄部材だけでなく、雌部材も用いて補強繊維の末端繊維を仮固定している点が、実施例１と相違する。
【００４４】
図９に示すように、面ファスナーの雌部材２は、シート基材２１から多数のループ２２を立設させている。ループ２２を含めた雌部材２の厚みＴ４は、０．５ｍｍである。ループ２２はシート基材２１上に等間隔に配置されており、ループ２２のピッチＰ２は０．５ｍｍである。雌部材２の材質は、雄部材１と同様である。
【００４５】
雌部材２を繊維巻き付け部５に配設するにあたっては、図１０に示すように、補強繊維３の巻き付け完了前に、最終巻回部分３ａを残して繊維巻き付け部５に雌部材２を配置する。図１１に示すように、雌部材２を保持しながら補強繊維３の最終巻回部分３ａの巻回を行い、補強繊維３を切断する。これにより、雌部材２が繊維巻き付け部５の外周部に固定される。
【００４６】
次に、図５に示すように、雌部材２の表面に補強繊維３の末端繊維３１を配置し、その上に面ファスナーの雄部材１を被覆する。そして、雌部材２に対して雄部材１を押し付けて、末端繊維３１を雌部材２と雄部材１との間に仮固定する。その他は、実施例１と同様である。
【００４７】
本例においては、補強繊維３の末端繊維３１を雌部材２と雄部材１との間に仮固定している。末端繊維３１は、雄部材１の突起部１２と雌部材２のループ２２とによって確実に保持される。また、突起部１２とループ２２は互いに係合するため、雄部材１は雌部材２から剥離するおそれもない。したがって、加熱によって熱硬化性樹脂の粘度が一旦低下したとき、一層確実に末端繊維３１を抜け止めすることができる。
【図面の簡単な説明】
【００４８】
【図１】本発明の実施例１に係る圧力容器の正面図である。
【図２】本発明における、補強繊維の末端繊維付近を示すための、圧力容器の部分正面図である。
【図３】本発明における、面ファスナーの雄部材で末端繊維を繊維巻き付け部に押し付けたときの状態を示すための、繊維巻き付け部の断面説明図である。
【図４】本発明における、補強部の断面説明図である。
【図５】本発明の参考例１における、雌部材と雄部材との間で補強繊維の末端繊維を仮固定したときの状態を示すための、繊維巻き付け部の断面説明図である。
【図６】本発明における、キノコ形状の突起部をもつ雄部材の断面説明図である。
【図７】本発明における、フック形状の突起部をもつ雄部材の断面説明図である。
【図８】本発明における、傾斜状の突起部をもつ雄部材の断面説明図である。
【図９】本発明の参考例１における、雌部材の断面説明図である。
【図１０】本発明の参考例１における、第１の雌部材の固定方法を示すための説明図であって、図１０（ａ）は、繊維巻き付け部の巻回完了前に雌部材を補強繊維の間に配置する段階を示す図である。
【図１１】図１０に続く、雌部材の表面に最終巻回部分を巻回した段階を示す図である。
【図１２】本発明の参考例１における、第２の雌部材の固定方法を示すための説明図である。
【符号の説明】
【００４９】
１：面ファスナーの雄部材、２：面ファスナーの雌部材、３：補強繊維、４：熱硬化性樹脂、５：繊維巻き付け部、７：ライナー、８１：口金、８２：栓部材、９：切断機、１１：シート基材、１２：突起部、１２ａ：支柱、１２ｂ：係止部、１２ａ：支柱、１２ｂ：係止部、２１：シート基材、２２：ループ、３１：末端繊維、３１ａ：端部、５０：補強部、７０：開口。
【図１】
0004936063.tif 000002
【図２】
0004936063.tif 000003
【図３】
0004936063.tif 000004
【図４】
0004936063.tif 000005
【図５】
0004936063.tif 000006
【図６】
0004936063.tif 000007
【図７】
0004936063.tif 000008
【図８】
0004936063.tif 000009
【図９】
0004936063.tif 000010
【図１０】
0004936063.tif 000011
【図１１】
0004936063.tif 000012
【図１２】
0004936063.tif 000013